REVENDICATIONS 1/ Solutions d'imprégnation constituées d'un principe actif à base d'un oligomère réactif et d'au moins un solvant organique dudit oligomère, caractérisées par les points 1 et 2 suivants - Doint i : le principe actif est constitué par un mélange de A avec B dans lequel *A représente au moins un oligomère poly(imide-amide) thermoplastique réactif choisi dans le groupe formé par Al : un oligomère poly(imide-amide) aromatique linéaire dont les chaînes comportent des groupements terminaux alkényloxy, obtenu par réaction directe d'un diisocyanate aromatique, d'un monoanhydride d'acide tricarboxylique et d'un monoacide carboxylique substitué par un groupe alkényloxy A2 : un oligomère poly(imide-amide) aromatique linéaire dont les chaînes comportent des groupements terminaux de type maléimido éventuellement substitué sur la double liaison maléique, obtenu par réaction directe d'un diisocyanate aromatique, d'un monoanhydride d'acide tricarboxylique et d'un monoacide carboxylique substitué par un groupe maléimido, lui-même éventuellement substitué A3 : un oligomère poly(imide-amide) aromatique linéaire dont les chaînes comportent des groupements terminaux comprenant chacun un reste à fonction maléimide latente, obtenu par réaction directe d'un diisocyanate aromatique, d'un monoanhydride d'acide tricarboxylique et d'un monoacide carboxylique comprenant un reste à fonction maléimide latente ; *B représente un co-réactif consistant dans un ou plusieurs ingrédient(s) choisi(s) parmi B1 : un ingrédient imide consistant dans un ou plusieurs composé(s) à groupement(s) imide(s) pris dans pe groupe formé par - B1.1 les monoimides de formule dans laquelle : les symboles Y, identiques ou différents, représentent chacun H, CH3 ou Cl ; et R1 représente un atome d'hydrogène ou un radical hydrocarboné monovalent, aliphatique (saturé ou non), cycloaliphatique (saturé ou non) ou aromatique renfermant jusqu'à 20 atomes de carbone, éventuellement substitué par un atome de chlore, un radical alkyoxy ou un radical alkényloxy - 81.2 les N,N'-bis-imides de formule dans laquelle . le symbole Y possède la signification donné ci-avant . le symbole A représente un radical divalent choisi dans le groupe constitué par les radicaux : cyclohexylènes ; phénylènes ; métyl-4 phénylène-1,3 ; méthyl-2 phénylène-1,3 ; méthyl-5 phénylène-1,3 diéthyl-2,5 méthyl-3 phénylène-1,4 ; et les radicaux de formule dans laquelle T représente un lien valentiel simple ou un groupement et les symboles X, identiques ou différents, représentent chacun un atome d'hydrogène, un radical méthyl, éthyle ou isopromyle B2 : un ingrédient acrylate consistant dans un ou plusieurs composé(s) de formule générale (CH2 = CR2 - CO - rn B (III) dans laquelle : le symbole R2 représente un atome d'hydrogène ou un radical méthyle n n représente un nombre entier ou fractionnaire au moins égal à 1 et au plus égal à 8 le symbole B représente un radical organique de valence n dérivé : d'un reste aliphatique saturé, linéaire ou ramifié, ayant de 1 à 30 atomes de carbone et pouvant renfermer un ou plusieurs pont(s) oxygène et/ou une ou plusieurs fonction(s) hydroxyle(s) libre(s) ; d'un reste aromatique (de type arylique ou arylaliphatique) ayant de 6 à 150 atomes de carbone constitué par un noyau benzénique, pouvant être substitué par un à trois radicaux alkyles ayant de 1 à 5 atomes de carbone, ou par plusieurs noyaux benzéniques, éventuellement substitués comme indiqué ci-avant, reliés entre eux par un lien valentiel simple, un groupement inerte ou un radical alkylène ayant de 1 à 3 atomes de carbone, ledit reste aromatique pouvant renfermer à divers endroits de sa structure un ou plusieurs pont(s) oxygène et/ou une ou plusieurs fonction(s) hydroxyle(s) libre(s), le(ou les) valence(s) libre(s) du radical B aromatique pouvant être portée(s) par un atome de carbone d'une chaîne aliphatique et/ou par un atome de carbone d'un noyau benzénique 83 : un ingrédient alkénylphénol consistant dans un ou plusieurs composé(s) de formule générale dans laquelle le symbole D représente un lien valentiel simple ou radical divalent choisi dans le groupe formé par les radicaux - CH2 - - SO - ; et - SO2 les symboles R3, identiques ou différents, représentent chacun un atome d'hydrogène ou un radical méthyle les symboles R4, identiques ou différents, réprésentent chacun un atome d'hydrogène ou un radical alkyle linéaire ou ramifié ayant de 1 à 6 atomes de carbone ou un radical phényle B4 : un polycondensat à caractère thermoplastique phénol/formol dont le rapport molaire de formol au phénol est compris entre 0,6 et 0,95 et qui possède un point de ramollissement, de type "Bille et anneau" mesuré selon la norme NF T 51 437, allant de 50. à 1100C ; 85 : un ingrédient autre qu'un acrylate comprenant une double liaison vinylique choisi parmi les vinylpyridines, la N-vinylpyrrolidone-2, le vinyltétrahydrofuranne, le styrène et leurs mélanges ; B6 : une résine époxy non halogénée B7 : un ingrédient aminé consistant dans une ou plusieurs diamine(s) biprimaire(s) encombrée(s) prise(s) dans le groupe formé par - 87.1 les espèces répondant à la formule générale dans laquelle les symboles Rg, R6, R7 et Rg, identiques ou différents, représentent chacun un radical méthyle, éthyle, propyle ou isopropyle les symboles Z, identiques ou différents, représentent chacun un atome d'hydrogène ou un atome de chlore le symbole E représente un radical divalent choisi dans le groupe formé par les radicaux : - CH2 - B7.2 les espèces répondant à la formule générale dans laquelle : les radicaux amino sont en position méta ou para, l'un par rapport à l'autre ; les symboles Rg, identiques ou différents, représentent chacun un radical méthyle, éthyle, propyle ou isopropyle ; et B8 : un mélange de deux ou de plus de deux des ingrédients B1 à B7 précités entre eux - Doint 2 : la concentration du principe actif, exprimée en poids du mélange A + B par rapport à l'ensemble (A + B) + solvant(s), est comprise entre 2 % et 80 %. 2/ Solutions selons la revendication 1, caractérisées en ce que l'on utilise, à titre de constituant A, au moins un oligomère choisi dans le groupe formé par les espèces A2 et A3 qui sont obtenues par réaction directe (pour les deux espèces) d'un diisocyanate aromatique consistant dans le diisocyanato-4,4'-diphénylmméthane ou le diisocyanato-4,4'diphényléther avec (pour les deux espèces) un monoanhydride d'acide tricarboxylique consistant dans le monoanhydride d'acide trimellique et avec un monoacide carboxylique à substituant consistant * dans le cas de A2 : dans l'acide maléimido-4 benzoïque * dans le cas de A3 : dans l'acide nadimido-4 benzoïque ou l'acide (a-méthyl-nadimido)-4 benzoïque. 3/ solutions selon l'une des revendications 1 et 2, caractérisées ce que l'on utilise, à titre de co-réactif B de nature B1, le N,N'-4,4'-diphénylméthane-bis-maléimide pris seul ou en mélange avec le N,N'-méthyl-2 phénylène-1,3-bis-maléimide, le N,N'-méthyl-4 phénylène-1,3-bis-maléimide, le N,N'-méthyl-5 phénylène-1,3-bis-maléimide et/ou le N-phényl-maléimide. 4/ Solutions selon l'une quelconque des revendications 1 à 3, caractérisées en ce que l'on utilise, à titre de co-réactif B de nature 82, un ingrédient acrylate pris dans le groupe formé par : les di(méth)acrylates de bisphénol A di(mono- ou poly-oxyéthylés) de formule (VIII) dans laquelle p = q = un nombre entier ou fractionnaire se situant dans l'intervalle allant de 1 à 3 ; les acrylates d'époxy novolaques de formule (IX) dans laquelle R2 et R1o représentent un atome d'hydrogène et t est un nombre entier ou fractionnaire se situant dans l'intervalle allant de 0,1 à 5, ces composés étant pris seuls ou en mélange avec au plus 30 % en poids, par rapport au poids du mélange, de triacrylate de triméthylolpropane. 5/ Solutions selon l'une quelconque des revendications 1 à 4, caractérisées en ce que l'on utilise, à titre de co-réactif B de nature 83, un ingrédient alkénylphénol consistant dans l'O,O'-diallyl-bisphénol A pris seul ou en mélange avec l'éther diallylique du bisphénol A. 6/ Solutions selon l'une quelconque des revendications 1 à 5, caractérisées en ce que l'on utilise, à titre de co-réactif B de nature B4, un polycondensat phénol/formol dont le rapport molaire de formol au phénol est compris entre 0,65 et 0,85 et qui possède un point de ramollissement allant de 60 à 95ex. 7/ Solutions selon l'une quelconque des revendications 1 à 6, caractérisées en ce que l'on utilise, à titre de co-réactif B de nature 86, une résine époxy possèdant un poids d'équivalent époxy compris entre 150 et 300 et consistant dans une résine appartenant à la famille des éthers glycidiques des bis(hydroxyphényl)alcanes. 8/ Solutions selon l'une quelconque des revendications 1 à 7, caractérisées en ce que l'on utilise, à titre de co-réactif B de nature B7, un ingrédient aminé consistant dans le diamino-4,4' tétraméthyl-3,3'5,5' diphénylméthane, le diamino-4,4' tétraéthyl-3,3'5,5' diphénylméthane, le diamino-4,4' diéthyl-3,3' diméthyl-5,5' diphénylméthane et leurs mélanges. 9/ Solutions selon l'une quelconque des revendications 1 à 8, caractérisées en ce que les proportions des ingrédients B1 à B7, quand ces ingrédients sont utilisés séparément pour concevoir le principe actif Al + Bx (où x = 1, 2, 3, 4, 5, 6 ou 7), sont les suivants - B1 : de 2 à 50 %, - 82 : de 2 à 50 %, - B3 : de 1 à 30 %, - B4 : de 1 à 30 %, - B5 : de 2 à 50 %, - 86 : de 2 à 50 %, - B7 : de 1 à 30 %, ces proportions exprimant le pourcentage pondéral de chaque ingrédient Bx dans l'ensemble A + Bx. 10/ Solutions selon l'une quelconque des revendications 1 à 9, caractérisées en ce que, quand le co-réactif B est un mélange B8 de deux ou de plus de deux des ingrédients B1 à B7, on utilise les proportions suivantes . la proportion de co-réactif B, exprimant le pourcentage pondéral du mélange 88 dans l'ensemble A + 88, situe entre 1 et 80 % ; . les proportions partielles de chaque ingrédient Bx (où x = 1, 2, 3, 4, 5, 6 ou 7) dans le mélange 88, exprimant le pourcentage pondéral de chaque ingrédient Bx dans l'ensemble A + Bx - d'une part sont choisies dans les intervalles précités dans la revendication 9, et - d'autre part sont déterminées de manière à ce que la proportion globale du mélange 88 se situe entre les limites précitées de 1 à 80 %. 11/ Solutions selon l'une quelconque des revendications 1 à 10, caractérisées en ce que le principe actif A + B possède la signification S1 suivante A représente au moins un oligomère poly(imide-amide) thermoplastique réactif choisi dans le groupe formé par les espèces Al, A2 et A3 ; B = B1, c'est-à-dire représente un ingrédient imide consistant dans un ou plusieurs composé(s) imide(s) choisi dans le groupe formé par les espèces B1.1 et B1.2 ; la proportion de B1 représente 10 à 40 % du poids du principe actif. 12/ Solutions selon l'une quelconque des revendications 1 à 10, caractérisées en ce que le principe actif A + B possède la signification S2 suivante A représente au moins un oligomère choisi parmi Al, A2 et A3 ; B = B8 et représente un mélange binaire d'un ingrédient imide B1 avec un ingrédient acrylate B2 ; la proportion partielle de B1 représente 10 à 40 % du poids de l'ensemble A + B1 ; la proportion partielle de 82 représente 10 à 40 % du poids de l'ensemble A + B2 ; la proportion globale du mélange B8 = B1 + 82 représente 20 à 50 % du poids du principe actif. 13/ Solutions selon l'une quelconque des revendications 1 à 10, caractérisées en ce que le principe actif A + B possède la signification S3 suivante A représente au moins un oligomère choisi parmi Al, A2 et A3 ; B = B8 et représente un mélange binaire d'un ingrédient imide B1 avec un ingrédient lkénylphénol B3 ; la proportion partielle de B1 représente 10 à 40 % du poids de l'ensemble A + B1 ; la proportion partielle de 83 représente 2 à 20 % du poids de l'ensemble A + 83 ; la proportion globale du mélange B8 = B1 + B3 représente 10 à 40 % du poids du principe actif. 14/ Solutions selon l'une quelconque des revendications 1 à 10, caractérisées en ce que le principe actif A + B possède la signification S4 suivante A représente au moins un oligomère choisi parmi Al, A2 et A3 ; B = B8 et représente un mélange binaire d'un ingrédient imide B1 avec un ingrédient phénolique B4 ; la proportion partielle de 81 représente 10 à 40 % du poids de l'ensemble A + B1 ; la proportion partielle de 84 représente 2 à 20 % du poids de l'ensemble A + 84 ; la proportion globale du mélange 88 = B1 + B4 représente 10 à 40 % du poids du principe actif. 15/ Solutions selon l'une quelconque des revendications 1 à 10, caractérisées en ce que le principe actif A + B possède la signification S5 suivante A représente au moins un oligomère choisi parmi Al, A2 et A3 ; B = 88 et représente un mélange ternaire d'un ingrédient imide B1 avec un ingrédient acrylate B2 et avec un ingrédient phénolique 84 ; la proportion partielle de B1 représente 10 à 40 % du poids de l'ensemble A + B1 ; la proportion partielle de 82 représente 10 à 40 % du poids de l'ensemble A + 82 ; la proportion partielle de 84 représente 2 à 20 % du poids de l'ensemble A + B4 ; la proportion globale du mélange B8 = B1 + 82 + 84 représente 10 à 50 % du poids du principe actif. 16/ Solutions selon l'une quelconque des revendications 1 à 15, caractérisées en ce que les solvants mis en oeuvre sont pris dans le groupe formé par : le N,N-diméthyl-acétamide, le N,N-diméthylformamide, la N-méthyl-pyrrolidone-2, le diméthyl-sulfoxyde, la tétraméthyl-1,1,3,3 urée, la diméthyl-1,3 urée, et un mélange de ces solvants. 17/ Procédé de préparation des solutions selon l'une quelconque des revendications 1 à 16, caractérisé en ce que l'on mélange directement les constituants A et B avec le (ou les) solvant(s) choisi(s) en opérant sous agitation et à une température allant de la température ambiante (23"C) à 140"C, les constituants A et B -dans l'état physique où ils se trouvent naturellement- étant engagés séparément ou sous forme d'un pré-mélange préparé au préalable par simple malaxage des constituants à une température allant de la température ambiante (23 C) à 50ex. 18/ A titre de produit industriel nouveau, spécialement destiné à la mise en oeuvre du procédé selon la revendication 17, le pré-mélange obtenu par simple malaxage des constituants A et B dans l'état physique où ils se trouvent naturellement, en opérant à une température allant de la température ambiante (23"C) à 50"C. 19/ Procédé de préparation des solutions selon l'une quelconque des revendications 1 à 16, caractérisé en ce que l'on mélange directement, en opérant sous agitation et à une température allant de la température ambiante (23"C) à 140"C, le co-réactif B avec au moins une solution réactionnelle brute telle qu'elle est obtenue à l'issue du procédé de préparation des oligomères poly(imide-amide)s réactifs A conduit en milieu solvant(s) polaire(s) aprotique(s). 20/ Utilisation des solutions selon l'une quelconque des revendications 1 à 16 pour la fabrication d'articles intermédiaires pré-imprégnés en appliquant la technique de l'enroulement filamentaire ou celle de l'imprégnation de matériaux fibreux divers.